СПОСОБ ГЕРМЕТИЗАЦИИ И УТЕПЛЕНИЯ МЕЖПАНЕЛЬНЫХ ШВОВ
METHOD FOR SEALING AND HEAT INSULATION OF INTER-PANEL JOINTS

Изобретение относится к области строительства и ремонта панельных жилых домов, а именно к способам для герметизации и утепления швов между панелями.
Известен способ герметизации стыков строительных элементов, включающий обработку стыкуемых поверхностей кремнийорганическим составом, заполнение полости стыка полимер цементной смесью, а также нанесение на полученную поверхность после отверждения полимер цементной смеси гидрофобизирующего кремнийорганического состава (авторское свидетельство SU №1331974). В известном решении кремнийорганический состав приготавливается на основе растворителя и наносится распылителем или кистью как на стыкуемые поверхности предварительно, так и на поверхность после отверждения полимер цементного состава. Для заполнения шва используется полимер цементная смесь, в которой в качестве полимерного связующего используется эмульсия латекса.
Недостатком известного способа является то, что получаемые швы не обладают достаточной долговечностью в условиях повышенной вибрации, при относительных колебаниях стеновых панелей, а также известная технология ремонта и восстановления требует больших затрат времени и не позволяет производить ремонт в холодный период.
Известен способ ремонта межпанельных швов и создания защиты стеновых конструкций, способ заделки межпанельных швов и создания защиты стеновых конструкций, а также узел заделки шва межпанельного стыка стены (патент РФ №2226234). По этому способу проводится заполнение швов монтажной пеной, обладающей повышенной вибростойкостью. С одной стороны стены после полимеризации монтажной пеной на ее поверхность и прилегающие к шву части поверхностей панелей двухкомпонентной полиуретановой мастики наносится поверх полос мастики методом напыления по всей поверхности пенополиуретановый состав. С другой стороны стены по всей ее поверхности после полимеризации монтажной пеной наносится кремнийорганическая композиция.
Однако в известном способе недостаточно мер для герметизации и утепления межпанельного шва монтажной пеной, которая не обладает вышеперечисленными достоинствами.
Известна конструкция для герметизации и утепления межпанельных швов (патент РФ №2686216). По этой конструкции для герметизации и утепления межпанельных швов имеются слои из изоляционных и клеевых материалов. Конструкция крепится к стене с помощью крепежей тарельчатых с термоголовками для теплоизоляции. Недостатком данной конструкции является сложность нанесения клеевых и иных слоев, а также отсутствие описания способа ее изготовления по операциям.
Известен способ ремонта и заделки межпанельных швов, а также узел заделки шва межпанельного стыка стены (патент РФ №2242571).
По известному способу, рассматриваемому в качестве прототипа, узел заделки шва межпанельного стыка стены содержит сопрягаемые панели, установленные с зазором. Поверхности угловых сколов и непосредственно поверхности панелей обработаны латексным раствором. Объемы сколов заполнены безусадочным цементным раствором. На торцах панелей нанесены слои цементного безусадочного раствора, приготовленного с использованием латексной добавки, в который введены полипропиленовые волокна. Зазор (деформационный зазор) монтажной пены может быть уплотнен резиновым уплотнителем (шнуром). На шов нанесена полоса герметизирующего эластичного покрытия, которая покрыта герметизирующей лентой. На поверхность герметизирующей ленты или по всей поверхности панелей нанесено эластичное герметизирующее покрытие, а на всю поверхность панели нанесен слой огнеупорной защитной композиции.
Однако этот способ не обеспечивает утепление межпанельных швов и очень трудоемок в выполнении операций в осенне-зимний период. Возможно также отслоение нанесенных покрытий из-за отсутствия механических крепежей. Не описана операция установки шнура в стык и ее сложность.
Предлагаемый способ герметизации и утепления (фигуры 1-4) межпанельного зазора (стыка) 1 включает операции по установке утеплителя 2 (например, минплита, пеноплекс, пенопласт или любой аналогичный материал), который накладывается на межпанельный стык 1 и крепится к панелям 3 тарельчатыми дюбелями 4 (или аналогичными анкерами) с шагом от 100 до 1000 мм.
В случае, если панель 3 имеет неровную поверхность, необходимо нанести на нее выравнивающий предварительный клеевой раствор 5 для более плотного прилегания утеплителя 2 к панелям 3.
После крепления утеплителя на него наносится клеевой раствор 6 толщиной 2-3 мм, затем армировочная капроновая или иная сетка 7. По сетке 7 наносится еще один слой клеевого раствора 8. Сетка препятствует растрескиванию слоев клеевых растворов, тем самым увеличивая их прочность. Для дизайна фасада дома (здания) по слою клеевого раствора 8 наносится окрасочный слой 9 или по слою клеевого раствора 8 наносится декоративный клеевой слой 10 (например, из смеси «короед»). Толщина утеплителя 2 достаточна от 30 до 100 мм.
Варианты выполнения форм сечения межпанельного шва представлены на следующих фигурах: трапецеидальной - на фиг. 1, прямоугольной - на фиг. 2, полукруглой - на фиг. 3, имеющих одинаковую нумерацию позиций.
Для упрощения способа изготовления, механической прочности и гидроизоляции утеплитель 2 закрывается металлическим оцинкованным крашеным профилем 11 с резиновыми уплотнителями 12 П-образной формы в сечении, устанавливаемыми по концам и краям профиля 11. Профиль 11 закрепляется к панелям 3 анкерами 4 с резиновыми уплотнителями 13. Секции межпанельного шва изготавливается необходимой длины на земле (в помещении или под навесом) и закрепляются на стыке панелей внахлест или встык любую погоду.
На фиг. 4 представлен межпанельный шов с металлическим оцинкованным крашеным профилем трапецеидальной формы в сечении. Аналогично выполняются швы прямоугольной и полукруглой форм сечения.
Применяемые материалы в предлагаемом способе соответствуют системе сертификации ГОСТ Р и имеют следующие сертификаты соответствия:
клей фасадный - сертификат соответствия №РОСС RU.АГ99.H0252 «Смеси строительные: специальный, клеевой и армирующий минеральный состав FassadenKleber KLAR 1000, т.м. BITEX»,
утеплитель - сертификат соответствия №РОСС RU.АГ.81.AH00853 «Теплоизоляционные минераловатные плиты «Эковер»,
стеклосетка фасадная - сертификат соответствия №РОСС RU.АГ35.H04091 «Сетки фасадные щелочестойкие «ИЗОСЕТ»,
штукатурка короед - сертификат соответствия №РОСС RU.AB24.H08007 «Минеральная структурная штукатурка BITEX»,
колер цветовой гаммы короеда - сертификат соответствия №РОСС RU.AB51.H03952 «Материалы лакокрасочные водо-дисперсионные марки BITEX»,
крепеж тарельчатый с термоголовками - сертификат соответствия №РОСС RU.АГ92.H10976 «Крепежные изделия: крепеж тарельчатый для теплоизоляции»,
лист для профиля по ГОСТ Р 52246-2016. Прокат листовой горячеоцинкованный. Технические условия,
ГОСТ 19177-81 Прокладки резиновые пористые уплотняющие. Технические условия,
уплотнители резиновые неформовые для зданий и сооружений по ТУ 2500-376-00152106-94 Изделия резиновые технические.
Технические условия
Предлагаемый способ герметизации и утепления межпанельных швов обеспечивает их установку с наружной стороны здания на вертикальные и горизонтальные стыки между панелями при помощи крепежей тарельчатых. Предлагаемый способ после выполнения всей последовательности операций обеспечит герметизацию и утепление межпанельных швов.